СПОСОБ ПОЛУЧЕНИЯ ОЧЕНЬ ТОНКИХ КЕРАМИЧЕСКИХ ПЛИТОК

1. Способ изготовления очень тонких керамических плиток, отличающийся тем, что он включает следующие стадии: прессование смеси в пресс-форме, причем смесь включает пластичные глинистые компоненты такого типа, который обычно применяют для формовки экструзией, чтобы получить необожженную плитку, имеющую требуемую толщину; первый обжиг плитки при более низкой температуре, чем температура грезификации; глазурование плитки после первого обжига; второй обжиг глазурованной плитки при температуре грезификации.
2
2
2. Способ по п.1, отличающийся тем, что стадию прессования проводят с использованием глин, имеющих показатель прочности на излом в сыром состоянии по меньшей мере 11 кг/см и показатель прочности на излом в сухом состоянии по меньшей мере 40 кг/см.
2
3. Способ по п.1, отличающийся тем, что стадию прессования проводят при удельном давлении прессования от 500 до 650 кг/см.
4. Способ по п.1, отличающийся тем, что стадию первого обжига проводят путем обеспечения температуры необожженной плитки от 800 до 1000°C, при продолжительности цикла обжига 20-35 мин.
5. Способ по п.4, отличающийся тем, что на стадии первого обжига плитку выдерживают при максимальной температуре менее 5 мин.
6. Способ по п.1, отличающийся тем, что стадию второго обжига проводят при температуре от 1150 до 1200°C, при продолжительности цикла обжига от 20 до 30 мин.
7. Способ по п.6, отличающийся тем, что на стадии второго обжига плитку выдерживают при максимальной температуре менее 5 мин.